(57)【特許請求の範囲】
【請求項１】
エンジンのエンジンブロック／シリンダーヘッド界面において使用されそして特にシートガスケット特にシリンダーヘッドガスケットに適用される剥離性漏れ止め被覆の形成及び／又は含浸のための方法において、
本質上、
１．次の−Ａ−〜−Ｈ−の成分を含むシリコーン組成物を使用すること、
−Ａ−．陽イオン及び／又はラジカル経路によって、及び架橋性官能基（ＣＦＧ）によって架橋可能な少なくとも１種のポリオルガノシロキサン（ＰＯＳ）１００重量部、ここで、これらのＣＦＧは互いに同種又は異種であり、そして１個又はそれ以上の電子供与性原子を有する複素環式性の少なくとも１個の官能性単位を含むものから、及び／又はエチレン性不飽和でありそしてπ系の塩基度を向上させる少なくとも１個の電子供与性原子によって置換されるものから選択されるものとし、
−Ｂ−．周期律分類表［１９８５年２月４日のＣｈｅｍ．＆  Ｅｎｇ．Ｎｅｗｓ，Ｖｏｌ．６３，Ｎｏ．５，２６］の１５〜１７族からの元素のオニウムの硼酸塩又は周期律分類表（同じ文献）の４〜１０族からの元素の有機金属錯体によって形成される少なくとも１種の開始剤塩（ＰＩ）０．０１〜１０重量部、ここで、
□該硼酸塩の陽イオン部分は、次の（１）〜（４）から選択され、
（１）−式（Ｉ）：
［（Ｒ1）n−Ａ−（Ｒ2）m］+      （Ｉ）
［式中、
・Ａは、１５〜１７族からの元素を表わし、
・Ｒ1はＣ6〜Ｃ20炭素環式又は複素環式アリール基を表わすが、該複素環式基は複素原子として窒素又は硫黄を含むことが可能であり、
・Ｒ2はＲ1、又は線状若しくは分岐状Ｃ1〜Ｃ30アルキル若しくはアルケニル基を表わすが、該Ｒ1及びＲ2基は、Ｃ1〜Ｃ25アルコキシ、Ｃ1〜Ｃ25アルキル、ニトロ、クロル、ブロム、シアノ、カルボキシ、エステル又はメルカプト基によって随意に置換され、
・ｎは１〜ｖ＋１の範囲の整数であるが、ｖは元素Ａの原子価であり、
・ｍは１〜ｖ−１の範囲の整数であるが、ｎ＋ｍ＝ｖ＋１である］のオニウム塩、
（２）−式（II）：
【化１】
0004040874.tif 000026
［式中、Ｒ6基は、線状又は分岐状Ｃ1〜Ｃ20アルキル基を表わす］を有するオキソイソチオクロマニウム塩、
（３）−陽イオン部分が次の→３．１〜３．２の種を含むスルホニウム塩、
→３．１．式（III.１）：
【化２】
0004040874.tif 000027
［式中、
・Ａｒ1記号は互いに同種又は異種であってよく、そしてそれぞれ、線状又は分岐状Ｃ1〜Ｃ12アルキル基、線状又は分岐状Ｃ1〜Ｃ12アルコキシ基、ハロゲン原子、−ＯＨ基、−ＣＯＯＨ基、−ＣＯＯ−アルキルエステル基（ここで、アルキル部分は線状又は分岐状Ｃ1〜Ｃ12残基である）及び式−Ｙ4−Ａｒ2（ここで、Ｙ4及びＡｒ2記号は直ぐ下に与えられる意味を有する）から選択される１個又はそれ以上の基で随意に置換される一価フェニル又はナフチル基を表わし、
・Ａｒ2記号は互いに又はＡｒ1と同種又は異種であってよく、そしてそれぞれ、線状又は分岐状Ｃ1〜Ｃ12アルキル基、線状又は分岐状Ｃ1〜Ｃ12アルコキシ基、ハロゲン原子、−ＯＨ基、−ＣＯＯＨ基又は−ＣＯＯ−アルキルエステル基（ここで、アルキル部分は線状又は分岐状Ｃ1〜Ｃ12残基である）から選択される１個又はそれ以上の基で随意に置換される一価フェニル又はナフチル基を表わし、
・Ａｒ3記号は互いに同種又は異種であってよく、そしてそれぞれ、線状又は分岐状Ｃ1〜Ｃ12アルキル基、線状又は分岐状Ｃ1〜Ｃ12アルコキシ基、ハロゲン原子、−ＯＨ基、−ＣＯＯＨ基又は−ＣＯＯ−アルキルエステル基（ここで、アルキル部分は線状又は分岐状Ｃ1〜Ｃ12残基である）から選択される１個又はそれ以上の基で随意に置換される二価フェニレン又はナフチレン基を表わし、
・ｔは０又は１の整数であり、但し、
＋ｔ＝０のときには、Ｙ記号は、式：
【化３】
0004040874.tif 000028
［式中、Ａｒ1及びＡｒ2は先に記載した意味を有する］の基を表わすＹ1一価基であり、
＋ｔ＝１のときには、
＊一方において、Ｙ記号は、次の意味Ｙ2〜Ｙ4を有する二価基であり、
・Ｙ2：式：
【化４】
0004040874.tif 000029
［式中、Ａｒ2記号は先に記載した意味を有する］の基、
・Ｙ3：単一原子価結合、
・Ｙ4：
【化５】
0004040874.tif 000030
線状又は分岐状Ｃ1〜Ｃ12アルキレン残基、及び式：−Ｓｉ（ＣＨ3）2Ｏ−の残基から選択される二価残基、
＊他方において、Ｙ記号がＹ3又はＹ4を表わす場合においてのみ、Ａｒ1及びＡｒ2（末端）基は、先に記載した意味の他に、単一原子価結合Ｙ’1、又はＹ4の規定に関して記載した残基から選択される二価残基であって、炭素原子間に挿入され、互いに面し、そしてＳ+陽イオンに直接結合された炭素原子に対してオルト位置で各芳香族環上に位置された二価残基Ｙ’2よりなる残基Ｙ’を介して互いに結合される可能性を有し、及び／又は、
→３．２．陽イオン１モル当たり１個のＳ+陽イオン中心を有し、そして大半の場合には、式（III.2）：
【化６】
0004040874.tif 000031
［式中、Ａｒ1及びＡｒ2は、式（III.１）に関して先に記載した意味を有するが、但し、Ｙ’残基を含む式（II）でｔ＝１のときに追加条件の規定に関して先に記載した態様に従ってＡｒ1〜Ａｒ2基のうちの１個だけがそれらの間に直接結合される可能性を含むものする］、
の種よりなる少なくとも１種のモノスルホニウム種、
（４）式（IV）：
（Ｌ1Ｌ2Ｌ3Ｍ）q+          （IV）
［式中、
・Ｍは４〜１０族からの金属を表わし、
・Ｌ1はπ電子によって金属Ｍに結合した配位子を表わし、そしてこの配位子は、η3−アルキル、η5−シクロペンタジエニル及びη7−シクロヘプトラトリエニル配位子、並びに、随意に置換されるη6−ベンゼン配位子及び２〜４個の縮合環（各環は、３〜８個のπ電子によって金属Ｍの原子価層に寄与することができる）を有する化合物から選択されるη6−芳香族化合物から選択され、
・Ｌ2はπ電子によって金属Ｍに結合した配位子を表わし、そしてこの配位子は、η7−シクロヘプタトリエニル配位子、並びに、随意に置換されるη6−ベンゼン配位子及び２〜４個の縮合環（各環は、６又は７個のπ電子によって金属Ｍの原子価層に寄与することができる）を有する化合物から選択されるη6−芳香族化合物から選択され、
・Ｌ3はσ電子によって金属Ｍに結合した０〜３個の同種又は異種の配位子を表わし、そしてこの配位子はＣＯ及びＮＯ2から選択され、そしてＬ1、Ｌ2及びＬ3並びに金属Ｍのイオン電荷が寄与する錯体の全電子荷電ｑは正であって、１又は２である］の有機金属塩、
□該硼酸塩の陰イオン性部分は、式：
［ＢＸaＲb］-
［式中、
−ａ及びｂは、ａでは０〜３の範囲の整数であり、ｂでは０〜３の整数であり、そしてａ＋ｂ＝４であり、
−Ｘ記号は
＊ハロゲン原子、ａ＝０〜３、
＊ＯＨ官能基、ａ＝０〜２、
を表わし、
−Ｒ記号は同種又は異種であり、そして
・少なくとも１個の電子吸引基によって、及び／又は少なくとも２個のハロゲン原子によって置換されるフェニル基、但し、これは、陽イオン部分が１５〜１７族からの元素のオニウム塩であるときであるとし、
・少なくとも１個の電子吸引元素又は基によって置換されるフェニル基、但し、これは、陽イオン部分が４〜１０族からの元素の有機金属錯体であるときであるとし、
・少なくとも２個の芳香族環を含むアリール基であって、陽イオン部分が何であろうとも少なくとも１個の電子吸引元素又は基によって随意に置換されるアリール基、を表わす］を有し、
−Ｃ−．構造内に、先に記載した如き少なくとも１個のＣＦＧを含みそして随意としてＣＦＧ以外の少なくとも１個の第二官能基（ＳＦＧ）であるが、しかしＣＦＧと化学的に反応することができる第二官能基（ＳＦＧ）を含む非有機珪素、有機珪素又は有機化合物よりなる少なくとも１種の反応性希釈剤１〜５０重量部、
−Ｄ−．少なくとも１種の顔料０〜１０重量％、
−Ｅ−．無機性の充填剤０〜１００重量部、
−Ｆ−．少なくとも１種の光増感剤０〜１０重量部、
−Ｇ−．少なくとも１種の安定用アミン剤よりなる安定剤０〜１０-2重量部、
−Ｈ−．接着促進剤０〜５重量％、
２．この組成物を支持体（シリンダーヘッドシートガスケット又はシリンダーヘッド／エンジンブロック界面）に適用すること、及び
３．適用した組成物を光化学及び／又は熱活性化によって、及び／又は電子ビーム下に架橋させること、
よりなることを特徴とする被覆形成及び／又は含浸法。
【請求項２】
支持体が金属シリンダーヘッドガスケットであることを特徴とする請求項１記載の方法。
【請求項３】
支持体が金属多層シリンダーヘッドガスケットであること、及び金属多層シリンダーヘッドガスケットを構成する層のうちの少なくとも１つの層の面のうちの少なくとも片方の上に被覆を形成すること特徴とする請求項２記載の方法。
【請求項４】
ＣＦＧ基に含まれる官能性単位が、次の単位の群、
・エチレン式不飽和の活性化官能基、
・エポキシド、
・オキセタン、及び
・それらの混合物、
から選択されること、及び随意のＳＦＧ基に含まれる官能性単位が、次の単位の群、
・ヒドロキシル、
・アルコキシ、
・カルボキシル、及び
・それらの混合物
から選択されることを特徴とする請求項１〜３のいずれか一項記載の方法。
【請求項５】
ＰＯＳ  Ａが、
→線状又は実質上線状であり、そして式（Ｉ）の単位よりなり、式（II）：
【化７】
0004040874.tif 000032
［式中、
・Ｒ3記号は同種又は異種であり、そして
−ヒドロキシル基、又は
−１個又はそれ以上のハロゲン及び／又はヒドロキシル基によって随意に置換される線状若しくは分岐状Ｃ1〜Ｃ18アルキル基、又は
−Ｃ2〜Ｃ8アルケニル基、又は
−随意に置換されるＣ5〜Ｃ8シクロアルキル基、又は
−ハロゲン及び／又はアルコキシルによって随意に置換されるアリール若しくはアラルキル基、
のいずれかを表わし、
・Ｚ記号は同種又は異種であり、そして
−Ｒ3基、又は
−２〜２０個の炭素原子を含みそして随意に複素原子を含む二価基を介して珪素原子に結合されたエポキシド又はビニルエーテル残基に相当するＣＦＧ基、
のいずれかを表わし、そして
Ｚ記号のうちの少なくとも１個はＣＦＧ基に相当する］の単位によって停止されるか、又は
→環状であり、そして式（II）の単位よりなる、
のどちらかであるエポキシシリコーン及び／又はビニルエーテルシリコーンであることを特徴とする請求項１〜４のいずれか一項記載の方法。
【請求項６】
ＰＯＳ  Ａが、式（Ａ．１）、（Ａ．２）及び（Ａ．３）：
【化８】
0004040874.tif 000033
［式中、Ｘ＝ＣＨ3、フェニル、Ｃ5〜Ｃ8シクロアルキル、Ｃ1〜Ｃ18アルキル、Ｃ2〜Ｃ8アルケニル、−ＯＨ、Ｈ、−ＣＨ2−ＣＨ2−ＣＨ2−ＯＨ、−ＣＨ2−ＣＨ2−ＣＦ3又は−（ＣＨ2）n−ＣＦ3、ｎ＝１〜２０］、
【化９】
0004040874.tif 000034
［式中、
−ａ1、ａ2、ｂ1及びｂ2は、これらの式（Ａ．１）及び（Ａ．２）においては、次の如く、
１≦ａ1、ａ2、  １≦ｂ1、ｂ2
と規定され、
−ａ2及びｂ2は、式（Ａ．２）においてエポキシ化ジシロキサン（Ａ．３）を形成するには０である］のエポキシシリコーンであることを特徴とする請求項１〜５のいずれか一項記載の方法。
【請求項７】
反応性希釈剤Ｃが、
→ＣＦＧ＋随意基としてのＳＦＧ反応性基を有し、次の式：
【化１０】
0004040874.tif 000035
を有する非有機珪素有機化合物（Ｃ1）から、及び／又は
→ＣＦＧ＋随意基としてのＳＦＧ反応性基を有し、次の式：
【化１１】
0004040874.tif 000036
［式中、Ｒ7＝Ｃ1〜Ｃ10アルキル］、
【化１２】
0004040874.tif 000037
［式中、Ｒ8はそれぞれＣ1〜Ｃ10アルキルを表わす］
を有する有機珪素有機化合物（Ｃ2）から、
選択されることを特徴とする請求項１〜６のいずれか一項記載の方法。
【請求項８】
希釈剤Ｃが、標準大気圧において≧１００℃の沸点Ｂ．ｐ．及び２５℃においてη≦１００ｍＰａ．ｓの粘度を示すことを特徴とする請求項１〜７のいずれか一項記載の方法。
【請求項９】
工程１に先だって、被覆しょうとする支持体が、
−少なくとも１個のエチレン性不飽和及び／又は少なくとも１個のエポキシド官能基を有するアルコキシル化シラン、
−（メタ）アクリレート、
−金属キレート及び／又はアルコキシド、
−架橋性シリコーン組成物、及びシリコーンエラストマーの前駆物質である組成物、
よりなる群から選択される少なくとも１種の化合物を含むもののタイプの接着プライマーを使用して被覆されることを特徴とする請求項１〜８のいずれか一項記載の方法。
【発明の詳細な説明】
【０００１】
本発明の一般的な分野は、架橋物質、例えばエラストマーを製造する目的で架橋性シリコーン組成物を使用すること、特に、ポインティング、漏れ防止及び剥離において使用することである。
【０００２】
より具体的に言えば、本発明は、シートガスケットの処理、特に、内燃エンジンのシリンダーヘッドガスケットの含浸又はワニス塗布（被覆）のために架橋性シリコーン組成物を使用することに関する。換言すれば、本発明は、これらの架橋性シリコーン組成物を使用して、シートガスケット（シリンダーヘッドガスケット）を含浸すること、及び／又は熱いエンジンの“エンジンブロック／シリンダーヘッド”界面（該界面は好ましくはシリンダーヘッドガスケットそれ自体である）において剥離被覆を形成することに関する。
【０００３】
内燃エンジンの主ユニットは、エンジン内部への接近を可能にするために取り外されなければならない種々のサブユニットを含む。これらのサブユニットのうちの１つがシリンダーヘッドである。シリンダーヘッドとエンジンブロック（又はシリンダーブロック）との間の接触面は厳密には平行しておらず、そしてそれらの表面状態の仕上げは完全にはならない可能性がある。この不均一さを除くためには、シリンダーヘッドとエンジンブロックとの間に比較的軟質のガスケットを配置して上記の表面欠陥を吸収すると共に、燃焼中での冷却液（水＋グリコール＋アルカリ性剤）、油及びガスの交差循環に対して漏れ止めを提供することが必要である。また、シリンダーヘッドガスケットは、“エンジンブロック／シリンダーヘッド”脱着自在組立体の結合を可能にする役割も有している。それ故に、これらの役割を果たすためには、シリンダーヘッドガスケットは、少なくとも２つの基本的機能、即ち、漏れ止め性及び剥離性を示すことができなければならない。
【０００４】
シリンダーヘッドガスケットの構成材料が多孔性である（複合ガスケット）ような場合には、この多孔度を含浸によって少なくとも一部分除去することが必要である。これは、第一に、エンジン中に存在する流体に対して材料の漏れ防止性を向上させ、第二に、シリンダーヘッドがエンジンブロックに接触したときにそれにガスケットの圧縮力を吸収するのに有用な可撓性を与えることを可能にする。
【０００５】
更に、シリンダーヘッドを脱着するときに、ガスケットは、２つの結合面の表面に付着せずに容易に脱着されることができるべきである。この剥離性の機能は、被覆の形態で適用されるワニス塗布用製品によって提供される。
【０００６】
シリンダーヘッドガスケットの最も普及した３つのタイプは、複合ガスケット、金属ガスケット及び多層金属ガスケットである。
【０００７】
繊維（又はソフト）ガスケットとしても知られる複合ガスケットは、特殊車両、小型の家庭電化製品及びモーターバイクで使用される。複合ガスケットは、有機繊維（アラミド）及び無機充填剤（グラファイト）を基材とした２個の複合板の間に金属板又はコアを挿入して構成される。また、複合ガスケットは、クリンプ、燃焼リング（時には爆発室の上に配置される）、及び可能性のある漏れを表面に拘束するためのシリコーンエラストマー製縁を含む。
【０００８】
これらの複合ガスケットは、通常、重縮合熱シリコーン樹脂（オクタン酸鉛で触媒作用されたヒドロキシル化樹脂）又は重付加熱シリコーン樹脂（白金で触媒作用されたＳｉ／Ｓｉ−ビニル樹脂）中に浸漬することによって含浸処理を受ける。含浸に続いて、（重付加及び重縮合）シリコーン樹脂を使用してガスケットのワニス塗布が行われる。最後に、シリコーンエラストマーより作られた縁がスクリーン印刷によって付着される。
【０００９】
金属ガスケットは、幾つかの高級市場向けの車両及び重土木作業用の車両に使用される。また、熱硬化性エラストマーＨＣＥタイプの金属−シリコーンエラストマーインサートも存在する。
【００１０】
ＭＬＳ（多層スチール）ガスケットとして通常知られる多層金属ガスケットは、特定の工業用車両で使用される。多層金属ガスケットは、両面をエラストマー被覆で覆った金属相より構成される。これらのＭＬＳ多層金属ガスケットは、大きな成長の恩恵を受けている。複合ガスケットとは対照的に、それらは、エラストマーを塗布することによる処理段階のみを受ける。
【００１１】
ＭＬＳは、ゆがみを減少して捩りモーメントを向上させ、かくしてエンジンの効率を向上させることを可能にする。かくして、これは、より低い消費量、汚染物の放出量の減少及びより低いコストをもたらす。製造に関して言えば、ＭＬＳは、ガスケットの寸法及び厚さのより良好な制御を可能にし、これによって組み立て中の調整が容易になる。これらのＭＬＳガスケットは、爆発や腐蝕に耐えるそれらの能力によって、複合繊維ガスケットよりも良好な性能を提供する。
【００１２】
複合ガスケットに通常使用される含浸剤及びワニス塗布剤は、錫、チタン、ジルコニウム若しくは白金塩の如き金属触媒又はペルオキシドの存在下に高温（一般には１００℃よりも高い）で架橋することができるＳｉＯＨ若しくはＳｉＨ官能基（ＵＳ−Ａ−４７２０３１６、ＥＰ−Ａ−２７２３８２）又はＳｉＶｉ官能基（ＤＥ−Ａ−３７３１０３２、ＵＳ−Ａ−４４９９１３５）を含む低粘度シリコーン油若しくは樹脂、又はＳｉＨ官能基を含むシリコーン油若しくは樹脂とＳｉＶｉ官能基（ＤＥ−Ａ−３７３１０３２、ＵＳ−Ａ−４４９９１３５）を含むシリコーン油若しくは樹脂との混合物より構成される組成物である。
【００１３】
ＳｉＯＨ、ＳｉＨ、ＳｉＶｉ又はＳｉＨ／ＳｉＶｉ官能基を含むシリコーン油又は樹脂を基材とする組成物は、一般的には、次の不利益のうちの少なくとも１つ、即ち、
・シリコーンマトリックス及び触媒よりなる混合物は周囲温度において不安定であり（特に、溶剤の不在下において）、この不安定性は粘度の増大によって、実際には含浸又はワニス塗布浴のゲル化によって反映され、これによって、２つの工程において含浸若しくはワニス塗布浴又は処理の頻繁な交換が要求される。例えば、ＵＳ−Ａ−４７２０３１６及びＥＰ−Ａ−２７２３８２は、ボードの製造中に触媒を使用すること、次いで乾燥ボードに対してＳｉＨ基を有するシリコーン油を含浸させることを勧めている。
・シリコーン＋触媒混合物の安定性を向上させ且つその粘度を低下させるためには該混合物を有機溶剤中に分散させることが必要である場合が多い。これは、溶剤の使用に関連する不利益をもたらす（毒性、安全装置や溶剤剤循環装置の設置）。
・出発材料の価格コストが高く、特にＳｉＨ官能基を有する油又は樹脂及び白金触媒と組み合わせて随意に使用されるビニル化油又は樹脂の場合に高くなる。これらの混合物は、特に白金抑制剤の存在下において周囲温度で極めて安定になりうるが、しかしビニル化油又は樹脂の使用のために高価である。
、を示す。
【００１４】
上記の公知の組成物を改良する目的を有するシリンダーヘッドガスケットの処理のための新規なシリコーン組成物の探求では、α，ω−ジＯＨ  ＰＯＳ、ポリメチルヒドロシロキサンタイプのＳｉＨ単位を有するＰＯＳ及びエチニルシクロヘキサノールを含むヒドロシリル化によって架橋可能なシリコーン組成物を使用することが準備された。後者の化合物は、シラノール官能基を有する樹脂を形成するのを可能にし、関係するＰＯＳのＳｉＨ対ＳｉＯＨ比は、１０／１〜３０／１程度であり、そして組成物はカーステッドタイプ（Karsted type）の重付加触媒も含む（フランス特許出願ＦＲ−Ａ−２６９７５３２を参照されたい）。
【００１５】
たとえかかる組成物が安定性、反応性及び使用の融通性に関する向上を効率的にもたらすとしても、それは、なお、このタイプの組成物に対する特定の架橋が高温（１６０℃）で５〜１０分間加熱する制限的工程を含む場合を残している。このような工程は、シリコーンを使用したシリンダーヘッドガスケットの処理又は被覆のための工業的方法の生産性に関して特に不利な立場に置かれている。かくして、例えば、長い加熱トンネルのような複雑で高価な装置の使用に頼ることが必要になる場合がある。それ故に、重付加によって架橋可能でありそしてシリンダーヘッドガスケットの被覆に使用されるこれらのシリコーン組成物は、剥離性及び圧縮性の規格値、並びに大規模生産のための生産性及び採算性の要件を満たすシリンダーヘッドガスケットのシリコーン含浸及び処理を実施する問題に対して完全に満足な解決策に依然として寄与しないようである。
【００１６】
フランス特許出願２７２２２０３は、架橋性フルオルシリコーン被覆をシリンダーヘッドガスケットに適用する方法に関する。かかる被覆は、熱、ＵＶ線又は電子ビームの影響下にヒドロシリル化によって架橋可能なシリコーン組成物から得られる。この組成物は、ビニル化フルオルシリコーン、ＳｉＨ単位を有するＰＯＳ、白金ヒドロシリル化触媒、ペルオキシドタイプの縮合触媒、及び随意成分としてのハロゲン化溶剤、エステル又はケトンタイプの溶剤を含む。この組成物を適用することができる支持体は、シリコーン性状を有するのが好ましいと記載される。より具体的に言えば、この被覆は、シリンダーヘッドガスケットの油に関して不透過性を低下させることを意図している。それは、比較的長い架橋時間（数分間）によって特徴づけられ、そしてＵＶ線を使用する場合においてさえも架橋に対して加熱によって活性化されなければならない０．１〜１０ｍｍの比較的厚い被覆である。それ故に、この公知の被覆は、大規模な工業的生産に関する要件に関してどちらもそれ自体で満足なものではない。更に、このフルオルシリコーン組成物の架橋がＳｉＨ／ＳｉＶｉヒドロシリル化機構に基づいているという事実は安定性の問題を提起している。
【００１７】
また、米国特許５２６０３４８は、縮合機構に従ってＵＶ線下に架橋可能なシリコーン組成物を開示している。かかる組成物は、特にシリンダーヘッドガスケット用の剥離被覆の形成に有用である。この組成物は、ポリジメチルシロキサン又はポリジフルオルアルキルシロキサンタイプのα，ω−ジＯＨ  ＰＯＳ、メチル−若しくはエチレントリアセトキシシラン又はメチルトリベンゾキシシランタイプの架橋剤、及びオニウム（ヨードニウム）塩（その対陰イオンはＢＦ4-又はＳｂＦ6-である）によって形成される光重合開始剤を含む。ＵＶ線下に縮合によって架橋可能なこれらのシリコーン組成物は、適切な架橋時間を得るためには追加的な熱活性化を受けなければならない。これは工業的方法を複雑にすることが明らかである。ＵＶ線下に最良の架橋性能を有する対陰イオンはＳｂＦ6-であるが、しかしそれは環境に対して毒性の問題をもたらす可能性がある重金属を含むという大きな不利益を示すことが分かった。
【００１８】
金属シリンダーヘッドガスケット特にＭＬＳ多層ガスケットのワニス塗布含浸に関して、商品名「Ｖｉｔｏｎ」タイプのＮＢＲゴムエラストマー被覆又は弗素化エラストマー被覆が実際に知られている。
【００１９】
ＮＢＲはアクリロニトリル−ブタジエン共重合体によって形成されるエラストマーであるが、シリンダーヘッドガスケット用途におけるその主な不利益はその低い熱安定性である。
【００２０】
商品名「Ｖｉｔｏｎ」は、弗化ビニリデンとヘキサフルオルプロペンとテトラフルオルエチレントのランダム共重合体である。また、商品名「Ｖｉｔｏｎ」を基材とするシリンダーヘッドガスケット用被覆組成物は、タルク又は珪酸マグネシウム、カーボンブラック、未結合シリコーン油、脂肪酸エステル（可塑剤）及びビスフェノール又はジアミンタイプの架橋剤を含む。日本国特許出願ＪＰ−Ａ−０８／２０９１１３は、商品名「Ｖｉｔｏｎ」を基材とする金属多層シリンダーヘッドガスケット用のかかるワニス塗布含浸剤に関する。商品名「Ｖｉｔｏｎ」エラストマー被覆又はワニス塗膜の形成は、２００〜２５０℃の温度で２．５〜１５分の熱架橋、それに続く高温で数時間の後架橋を包含する。
【００２１】
加えて、未架橋「Ｖｉｔｏｎ」組成物の適用は、吹付ガンを使用して有機溶液を吹き付けることによって実施される。実際に、有機溶剤への依存は、安全性や毒性の問題を提起することが知られている。更に、この方法は、１２μｍよりも大きい厚さを有するエラストマーフィルムを製造するのを可能にしないという点で制限的である。この「Ｖｉｔｏｎ」を基材とするエラストマー被覆の金属に対する接着力を向上させることができる。最後に、そして特に、これらの「Ｖｉｔｏｎ」を基材とする被覆の“材料及び方法”コストは比較的高いままである。
【００２２】
特許出願ＰＣＴ／ＷＯ−Ａ−９８／２９４９８は、金属シリンダーヘッドガスケット及び複合シリンダーヘッドガスケットの両方に関する。このＰＣＴ出願の課題である発明は、有機金属錯体のオニウム硼酸塩又は硼酸塩（この硼酸塩の対陰イオンは、少なくとも１個の置換（Ｍｅ、Ｆ）フェニルに結合された少なくとも１個の硼素を含む）から選択される特定の光重合開始剤の存在下に且つ活性化下に陽イオン経路によって架橋可能なシリコーン組成物を使用することによるシリンダーヘッドガスケットの含浸及び／又は被覆である。液体シリコーン前駆物質は、陽イオン経路によって架橋するための、例えばエポキシ又はビニルオキシタイプの官能基によって置換されたポリジメチルシロキサンである。この発明は、シリンダーヘッドガスケット特にＭＬＳ多層金属シリンダーガスケットの被覆又はワニス塗布含浸に対する要件を構成する規格値のうちのいくらかに関して改善されることができることが分かった。これらの規格値を以下に記載する。
・架橋エラストマーフィルムで被覆したガスケット上のエンジンブロック及びシリンダーヘッドの剥離性
・この被覆の、ガスケットを構成する支持体特に金属支持体への接着力
・漏れ防止性
・機械的特性（硬度、耐引掻性）
・耐溶剤性
・エンジン液（油及び冷却液）に対する抵抗性
・耐熱性
【００２３】
それ故に、斯界の現状では、シリンダーヘッドガスケット、特に金属シリンダーヘッドガスケット、より特定的にはＭＬＳ多層金属シリンダーヘッドガスケットに対して完全によく適合した漏れ止め性の剥離性エラストマー被覆が存在していないことを認めることが必要である。この記載は、これらのエラストマー被覆の未架橋液体前駆物質に対しても同等に当てはまる。
【００２４】
かくして、このような点において、本発明の必須の目的のうちの１つは、シートガスケット特にシリンダーヘッドガスケット（特には、ＭＬＳ金属ガスケット）の含浸及び／又は被覆に適した架橋性シリコーン組成物であって、しかも、従来技術の欠陥を打破すると共に上記の要件を満たすのに従来のものよりも良好であり、含浸及び／又は被覆を実施するための迅速な方法に近づく機会を与え、複雑な装置や、有毒で且つ危険な溶剤又は高温の使用を必要とせず、ガスケットの支持体に十分に密着するシリコーン被覆又はワニス塗布剤を得るのを可能にし、シリンダーヘッド及びエンジンブロックに対して十分な剥離性を与え、漏れ止め性であり、硬質であり、引掻き、溶剤及びエンジン液に対して抵抗性であり、更に、温度に対して安定である架橋性シリコーン組成物を提供することである。
【００２５】
本発明の他の必須目的は、シートガスケット、特にシリンダーヘッドガスケット、好ましくはＭＬＳシリンダーヘッドガスケットを含浸及び／又は被覆するための方法であって、経済的であり、使用するのが簡単であり、しかも、使用環境において十分に機能を果たす剥離性シリコーンシリンダーヘッドガスケットを得るのを可能にする含浸及び／又は被覆法を提供することである。
【００２６】
本発明の他の必須目的は、上記の期待規格値をすべて示す剥製性で且つ圧縮可能な架橋シリコーンで含浸及び／又は被覆されたシートガスケット、特にシリンダーヘッドガスケット、好ましくはＭＬＳシリンダーヘッドガスケットを提供することである。
【００２７】
これらの目的が一旦設定されると、多くの研究及び実験後に、全く驚いたことに且つ意外にも、含浸を実施し及び／又は被覆を形成するための方法において、ポリオルガノシロキサンＡ、硼酸オニウム塩又は有機金属錯体硼酸塩タイプの開始剤Ｂ、及びＰＯＳ  Ａと同じ架橋性官能基を含む反応性希釈剤Ｃを使用するのが適当であることを見い出したことは本件出願人の功績である。特にＭＬＳシリンダーヘッドガスケット用の優れたシリコーンワニスの製造にはこのＡＢＣの組み合わせが必須である。
【００２８】
この結果として、本発明は、
エンジンのエンジンブロック／シリンダーヘッド界面において使用されそして特にシートガスケット特にシリンダーヘッドガスケットに適用される剥離性漏れ止め被覆の形成及び／又は含浸のための方法において、
本質上、
１．次の−Ａ−〜−Ｈ−の成分を含むシリコーン組成物を使用すること、
−Ａ−．陽イオン及び／又はラジカル経路によって、及び架橋性官能基（ＣＦＧ）によって架橋可能な少なくとも１種のポリオルガノシロキサン（ＰＯＳ）１００重量部、ここで、これらのＣＦＧは互いに同種又は異種であり、そして１個又はそれ以上の電子供与性原子（好ましくは、Ｏ、Ｓ、Ｎ又はＰ）を有する複素環式性の少なくとも１個の官能性単位を含むものから、及び／又はエチレン性不飽和でありそしてπ系の塩基度を向上させる少なくとも１個の電子供与性原子によって置換されるものから選択されるものとし、
−Ｂ−．周期律分類表［１９８５年２月４日のＣｈｅｍ．＆  Ｅｎｇ．Ｎｅｗｓ，Ｖｏｌ．６３，Ｎｏ．５，２６］の１５〜１７族からの元素のオニウムの硼酸塩又は周期律分類表（同じ文献）の４〜１０族からの元素の有機金属錯体によって形成される少なくとも１種の開始剤塩（ＰＩ）０．０１〜１０（好ましくは、０．１〜５）重量部、ここで、
□該硼酸塩の陽イオン部分は、次の（１）〜（４）から選択され、
（１）−式（Ｉ）：
［（Ｒ1）n−Ａ−（Ｒ2）m］+      （Ｉ）
［式中、
・Ａは、例えば、Ｉ、Ｓ、Ｓｅ、Ｐ又はＮの如き１５〜１７族からの元素を表わし、
・Ｒ1はＣ6〜Ｃ20炭素環式又は複素環式アリール基を表わすが、該複素環式基は複素原子として窒素又は硫黄を含むことが可能であり、
・Ｒ2はＲ1、又は線状若しくは分岐状Ｃ1〜Ｃ30アルキル若しくはアルケニル基を表わすが、該Ｒ1及びＲ2基は、Ｃ1〜Ｃ25アルコキシ、Ｃ1〜Ｃ25アルキル、ニトロ、クロル、ブロム、シアノ、カルボキシ、エステル又はメルカプト基によって随意に置換され、
・ｎは１〜ｖ＋１の範囲の整数であるが、ｖは元素Ａの原子価であり、
・ｍは１〜ｖ−１の範囲の整数であるが、ｎ＋ｍ＝ｖ＋１である］のオニウム塩、
（２）−式（II）：
【化１３】
0004040874.tif 000002
［式中、Ｒ6基は、線状又は分岐状Ｃ1〜Ｃ20アルキル基を表わす］を有するオキソイソチオクロマニウム塩、
（３）−陽イオン部分が次の→３．１〜３．２の種を含むスルホニウム塩、
→３．１．式（III.１）：
【化１４】
0004040874.tif 000003
［式中、
・Ａｒ1記号は互いに同種又は異種であってよく、そしてそれぞれ、線状又は分岐状Ｃ1〜Ｃ12（好ましくはＣ1〜Ｃ6）アルキル基、線状又は分岐状Ｃ1〜Ｃ12（好ましくはＣ1〜Ｃ6）アルコキシ基、ハロゲン原子、−ＯＨ基、−ＣＯＯＨ基、−ＣＯＯ−アルキルエステル基（ここで、アルキル部分は線状又は分岐状Ｃ1〜Ｃ12（好ましくはＣ1〜Ｃ6）残基である）及び式−Ｙ4−Ａｒ2（ここで、Ｙ4及びＡｒ2記号は直ぐ下に与えられる意味を有する）から選択される１個又はそれ以上の基で随意に置換される一価フェニル又はナフチル基を表わし、
・Ａｒ2記号は互いに又はＡｒ1と同種又は異種であってよく、そしてそれぞれ、線状又は分岐状Ｃ1〜Ｃ12（好ましくはＣ1〜Ｃ6）アルキル基、線状又は分岐状Ｃ1〜Ｃ12（好ましくはＣ1〜Ｃ6）アルコキシ基、ハロゲン原子、−ＯＨ基、−ＣＯＯＨ基又は−ＣＯＯ−アルキルエステル基（ここで、アルキル部分は線状又は分岐状Ｃ1〜Ｃ12残基（好ましくはＣ1〜Ｃ6）である）から選択される１個又はそれ以上の基で随意に置換される一価フェニル又はナフチル基を表わし、    ・Ａｒ3記号は互いに同種又は異種であってよく、そしてそれぞれ、線状又は分岐状Ｃ1〜Ｃ12（好ましくはＣ1〜Ｃ6）アルキル基、線状又は分岐状Ｃ1〜Ｃ12（好ましくはＣ1〜Ｃ6）アルコキシ基、ハロゲン原子、−ＯＨ基、−ＣＯＯＨ基又は−ＣＯＯ−アルキルエステル基（ここで、アルキル部分は線状又は分岐状Ｃ1〜Ｃ12（好ましくはＣ1〜Ｃ6）残基である）から選択される１個又はそれ以上の基で随意に置換される二価フェニレン又はナフチレン基を表わし、
・ｔは０又は１の整数であり、但し、
＋ｔ＝０のときには、Ｙ記号は、式：
【化１５】
0004040874.tif 000004
［式中、Ａｒ1及びＡｒ2は先に記載した意味を有する］の基を表わすＹ1一価基であり、
＋ｔ＝１のときには、
＊一方において、Ｙ記号は、次の意味Ｙ2〜Ｙ4を有する二価基であり、
・Ｙ2：式：
【化１６】
0004040874.tif 000005
［式中、Ａｒ2記号は先に記載した意味を有する］の基、
・Ｙ3：単一原子価結合、
・Ｙ4：
【化１７】
0004040874.tif 000006
線状又は分岐状Ｃ1〜Ｃ12（好ましくはＣ1〜Ｃ6）アルキレン残基、及び式：−Ｓｉ（ＣＨ3）2Ｏ−の残基から選択される二価残基、
＊他方において、Ｙ記号がＹ3又はＹ4を表わす場合においてのみ、Ａｒ1及びＡｒ2（末端）基は、先に記載した意味の他に、単一原子価結合Ｙ’1、又はＹ4の規定に関して記載した残基から選択される二価残基であって、炭素原子間に挿入され、互いに面し、そしてＳ+陽イオンに直接結合された炭素原子に対してオルト位置で各芳香族環上に位置された二価残基Ｙ’2よりなる残基Ｙ’を介して互いに結合される可能性を有し、及び／又は、
→３．２．陽イオン１モル当たり１個のＳ+陽イオン中心を有し、そして大半の場合には、式（III.2）：
【化１８】
0004040874.tif 000007
［式中、Ａｒ1及びＡｒ2は、式（III.１）に関して先に記載した意味を有するが、但し、Ｙ’残基を含む式（II）でｔ＝１のときに追加条件の規定に関して先に記載した態様に従ってＡｒ1〜Ａｒ2基のうちの１個だけがそれらの間に直接結合される可能性を含むものする］、
の種よりなる少なくとも１種のモノスルホニウム種、
（４）式（IV）：
（Ｌ1Ｌ2Ｌ3Ｍ）q+          （IV）
［式中、
・Ｍは、特に鉄、マンガン、クロム又はコバルトから選択される４〜１０族からの金属を表わし、
・Ｌ1はπ電子によって金属Ｍに結合した配位子を表わし、そしてこの配位子は、η3−アルキル、η5−シクロペンタジエニル及びη7−シクロヘプトラトリエニル配位子、並びに、随意に置換されるη6−ベンゼン配位子及び２〜４個の縮合環（各環は、３〜８個のπ電子によって金属Ｍの原子価層に寄与することができる）を有する化合物から選択されるη6−芳香族化合物から選択され、
・Ｌ2はπ電子によって金属Ｍに結合した配位子を表わし、そしてこの配位子は、η7−シクロヘプタトリエニル配位子、並びに、随意に置換されるη6−ベンゼン配位子及び２〜４個の縮合環（各環は、６又は７個のπ電子によって金属Ｍの原子価層に寄与することができる）を有する化合物から選択されるη6−芳香族化合物から選択され、
・Ｌ3はσ電子によって金属Ｍに結合した０〜３個の同種又は異種の配位子を表わし、そしてこの配位子はＣＯ及びＮＯ2から選択され、そしてＬ1、Ｌ2及びＬ3並びに金属Ｍのイオン電荷が寄与する錯体の全電子荷電ｑは正であって、１又は２である］の有機金属塩、
□該硼酸塩の陰イオン性部分は、式：
［ＢＸaＲb］-
［式中、
−ａ及びｂは、ａでは０〜３の範囲の整数であり、ｂでは０〜３の整数であり、そしてａ＋ｂ＝４であり、
−Ｘ記号は
＊ハロゲン原子（好ましくは、塩素又は弗素）、ａ＝０〜３、
＊ＯＨ官能基、ａ＝０〜２、
を表わし、
−Ｒ記号は同種又は異種であり、そして
・例えば、ＯＣＦ3、ＣＦ3、ＮＯ2又はＣＮの如き少なくとも１個の電子吸引基によって、及び／又は少なくとも２個のハロゲン原子（極めて好ましくは、弗素）によって置換されるフェニル基、但し、これは、陽イオン部分が１５〜１７族からの元素のオニウム塩であるときであるとし、
・少なくとも１個の電子吸引元素又は基、特にハロゲン原子（より特には弗素）、ＣＦ3、ＯＣＦ3、ＮＯ2又はＣＮによって置換されるフェニル基、但し、これは、陽イオン部分が４〜１０族からの元素の有機金属錯体であるときであるとし、
・例えば、ビフェニル又はナフチルの如き少なくとも２個の芳香族環を含むアリール基であって、陽イオン部分が何であろうとも少なくとも１個の電子吸引元素又は基、特にハロゲン原子（より特には弗素）、ＯＣＦ3、ＣＦ3、ＮＯ2又はＣＮによって随意に置換されるアリール基、
を表わす］を有し、
−Ｃ−．構造内に、先に記載した如き少なくとも１個のＣＦＧを含みそして随意としてＣＦＧ以外の少なくとも１個の第二官能基（ＳＦＧ）であるが、しかしＣＦＧと化学的に反応することができる第二官能基（ＳＦＧ）を含む非有機珪素、有機珪素又は有機化合物よりなる少なくとも１種の反応性希釈剤１〜５０（好ましくは１〜３５）重量部、
−Ｄ−．少なくとも１種の顔料、好ましくは黒色顔料そしてより好ましくはカーボンブラック０〜１０（好ましくは０．１〜５）重量％、
−Ｅ−．無機性の充填剤０〜１００（好ましくは０から５０）重量部、
−Ｆ−．好ましくは（ポリ）芳香族化合物（随意として金属）及び／又は複素環式化合物から選択される少なくとも１種の光増感剤０〜１０（好ましくは０．０１〜１）重量部、
−Ｇ−．少なくとも１種の安定用アミン剤よりなる安定剤０〜１０-2（好ましくは１０-5〜１０-2）重量部、
−Ｈ−．好ましくはアルコキシル化及び／又はエポキシ化シランから選択される接着促進剤０〜５（好ましくは０〜２）重量％、
２．この組成物を支持体（シリンダーヘッドシートガスケット又はシリンダーヘッド／エンジンブロック界面）に適用すること、及び
３．適用した組成物を光化学及び／又は熱活性化によって、及び／又は電子ビーム下に架橋させること、
よりなることを特徴とする被覆形成及び／又は含浸法、
に関する。
【００２９】
本発明は、ポリオルガノシロキサンＰＯＳ  Ａ及び開始剤Ｂを含むが、しかしＣＦＧそして随意としてのＳＦＧ官能基を有する希釈剤Ｃを含まない陽イオン経路によって架橋可能なシリコーン組成物を使用している特許出願ＷＯ−Ａ−９８／２９４９８の発明に対する改良発明である。
【００３０】
このＡＢＣの組み合わせは、シートガスケット特にシリンダーヘッドガスケットの含浸及び／又はワニス被覆に関して、剥離性、ガスケットの支持体（好ましくは金属支持体）への接着力、漏れ止め性、機械的特性、溶剤やエンジン液に対する抵抗性、及び耐熱性の面で有益で且つ予想外の結果をもたらす源である。
【００３１】
このＡＢＣの組み合わせでは、開始剤Ｂは、そのオニウム硼酸塩又は有機金属硼酸塩性、及び電子吸引基例えば弗素化基によって置換されたボロフェニルタイプの硼酸塩対陰イオンによって特徴づけられる。他にもあるが、本発明に従った方法で使用される未架橋液体組成物は貯蔵時に優秀な安定性を有する。その粘度は、開始剤の存在にもかかわらず低いままである。この安定性は、実際に組成物を調製してから数ヶ月後でさえも数日間認められる（但し、それは光を排除して貯蔵されるものとする）。また、この前駆物質液体組成物は、周囲温度において極めて良好な反応性を有する。
【００３２】
随意成分としてＤ及び／又はＥ及び／又はＦ及び／又はＧ及び／又はＨを含む未架橋液体シリコーン組成物ＡＢＣは取り扱うのが容易である。その粘度は、ＣＦＧを有するＰＯＳ  Ａ油及び／又はＣＦＧを有しそして随意としてＳＦＧを有する希釈剤Ｃのモル質量、開始剤Ｂの濃度、並びにＣＦＧ／ＰＯＳ  Ａ及び（ＣＦＧ＋随意としてのＳＦＧ）／希釈剤Ｃモル比を調整することによって広い範囲内で調整されることができる。更に、未架橋液体シリコーン組成物は、毒性のある危険な有機溶剤を必ずしも含まないことに注目すべきである。
【００３３】
本発明に従った方法は、経済的であり、簡単であり且つ迅速であり、それ故に究極的に生産性であり且つ採算的である。それは、シートガスケット、特にシリンダーヘッドガスケット、より特にＭＬＳ多層タイプの金属シリンダーヘッドガスケット上で、美しい外観（気泡の不在）を有し且つ剥離性、漏れ止め性及び圧縮性の所要要件を満たすワニス塗膜を特に得ることを可能にする。加えて、この架橋ワニス塗膜は、完全に満足である良好な機械的特性、耐摩耗性、熱安定性、並びに油そしてより一般的には冷却液の如き攻撃性物質に対する抵抗性を有する。
【００３４】
本発明に従った方法の好ましい具体例に従えば、担体は、金属シリンダーヘッドガスケット、好ましくはＭＬＳタイプの多層金属シリンダーヘッドガスケットである。
【００３５】
この好ましい具体例に関しては、本法に従って、多層金属シリンダーヘッドガスケットを構成する層のうちの少なくとも１つの層の面のうちの少なくとも片方の上に被覆を形成するための準備をすることが有益であり、そしてこの被覆は多層ガスケットの両外面に適用されるのが好ましい。
【００３６】
実施に当たって、ガスケットの各層はその両面が、随意成分としてＤ及び／又はＥ及び／又はＦ及び／又はＧ及び／又はＨを含みそして光化学及び／又は熱活性化によって、及び／又は電子ビーム下に架橋されるＡＢＣ組成物からシリコーン被膜で被覆されるのが好ましい。
【００３７】
本発明に従った方法で使用されるシリコーン処理組成物の各種成分の性状に関して詳細に説明すると、ＰＯＳ  Ａに関して言えば、珪素原子によって結合されたＣＦＧ基中に含まれる官能性単位は、次の官能性単位の群、
・（メタ）アクリル酸、（メタ）アルキレート及びアルケニルエーテルの如きエチレン式不飽和及び活性化官能基
・エポキシド
・オキセタン
・それらの混合物
から選択されることが特に記載される。
【００３８】
希釈剤Ｃに関して言えば、ＣＦＧ基は炭素又は珪素原子に結合され、そしてそれらは先のパラグラフに記載した単位の群から選択される官能性単位を含む。希釈剤ＣのＣＦＧは、ＰＯＳ  ＡのＣＦＧと同種又は異種であってよいことを理解されたい。希釈剤Ｃそして随意のＣＦＧ基に関して言えば、それらはここでは再び希釈剤Ｃの炭素又は珪素原子に結合され、そしてそれらは次の単位の群、
・ヒドロキシル
・アルコキシ
・カルボキシル
・それらの混合物
から選択される官能性単位を含む。
【００３９】
より好ましくは、ＰＯＳ  Ａは、
→線状又は実質上線状であり、そして式（Ｉ）の単位よりなり、式（II）：
【化１９】
0004040874.tif 000008
［式中、
・Ｒ3記号は同種又は異種であり、そして
−ヒドロキシル基、又は
−１個又はそれ以上のハロゲン及び／又はヒドロキシル基によって随意に置換される線状若しくは分岐状Ｃ1〜Ｃ18アルキル基（好ましい随意に置換されるアルキル基は、メチル、エチル、プロピル、オクチル及び３，３，３−トリフルオルプロピルである）、又は
−Ｃ2〜Ｃ8アルケニル基、又は
−随意に置換されるＣ5〜Ｃ8シクロアルキル基、又は
−特にハロゲン及び／又はアルコキシルによって随意に置換されるアリール若しくはアラルキル基（フェニル、キシリル、トリル及びジクロルフェニル基が特に選択される）、
のいずれかを表わし、そして
−より好ましくは、Ｒ3基の少なくとも６０モル％がメチルであり、
・Ｚ記号は同種又は異種であり、そして
−Ｒ3基、又は
−有益には２〜２０個の炭素原子を含みそして随意に複素原子を含む二価基を介して珪素原子に結合されたエポキシド又はビニルエーテル残基に相当するＣＦＧ基、
のいずれかを表わし、そして
Ｚ記号のうちの少なくとも１個はＣＦＧ基に相当する］の単位によって停止されるか、又は
→環状であり、そして式（II）の単位よりなる、
のどちらかであるエポキシシリコーン及び／又はビニルエーテルシリコーンである。
【００４０】
エポキシタイプのＣＦＧ有機官能基の例としては、次の式：
【化２０】
0004040874.tif 000009
のものを挙げることができる。
【００４１】
ビニルエーテルタイプのＣＦＧ有機官能基に関して言えば、例えば、次の式中に存在するものが挙げられる。
−（ＣＨ2）3−Ｏ−ＣＨ＝ＣＨ2、−（ＣＨ2）3−Ｏ−Ｒ4−Ｏ−ＣＨ＝ＣＨ2、−（ＣＨ2）3−Ｏ−ＣＨ＝ＣＨ−Ｒ5
［式中、
Ｒ4＝
・随意に置換される線状又は分岐状Ｃ1〜Ｃ12アルキレン、又は
・好ましくは１〜３個のＣ1〜Ｃ6アルキル基によって随意に置換されるアリーレン、好ましくはフェニレン
Ｒ5＝線状又は分岐状Ｃ1〜Ｃ12アルキル］
【００４２】
好ましいエポキシ官能性又はビニルオキシ官能性ポリオルガノシロキサンは、特に、次の特許、ＤＥ−Ａ−４００９８８９、ＥＰ−Ａ−０３９６１３０、ＥＰ−Ａ−０３５５３８１、ＥＰ−Ａ−０１０５３４１、ＦＲ−Ａ−２１１０１１５及びＦＲ−Ａ−２５２６８００に開示されている。
【００４３】
エポキシ官能性ポリオルガノシロキサンは、Ｓｉ−Ｈ単位を有する油と、例えば、４−ビニルシクロヘキセンオキシド又はアルキルグリシジルエーテルの如きエポキシ官能性化合物との間のヒドロシリル化反応によって製造することができる。
【００４４】
ビニルオキシ官能性ポリオルガノシロキサンは、Ｓｉ−Ｈ単位を有する油と例えばアリルビニルエーテル又はアリルビニルオキシエトキシベンゼンの如きビニルオキシ官能性化合物との間のヒドロシリル化反応によって製造することができる。
【００４５】
更により好ましくは、ＰＯＳ  Ａは、式（Ａ．１）、（Ａ．２）及び（Ａ．３）：
【化２１】
0004040874.tif 000010
［式中、Ｘ＝ＣＨ3、フェニル、Ｃ5〜Ｃ8シクロアルキル、Ｃ1〜Ｃ18アルキル、Ｃ2〜Ｃ8アルケニル、−ＯＨ、Ｈ、−ＣＨ2−ＣＨ2−ＣＨ2−ＯＨ、−ＣＨ2−ＣＨ2−ＣＦ3又は−（ＣＨ2）n−ＣＦ3、ｎ＝１〜２０］、
【化２２】
0004040874.tif 000011
［式中、
−ａ1、ａ2、ｂ1及びｂ2は、これらの式（Ａ．１）及び（Ａ．２）においては、次の如く、
１≦ａ1、ａ2、            １≦ｂ1、ｂ2
好ましくは、    １≦ａ1、ａ2≦５０００、  １≦ｂ1、ｂ2≦５００
より好ましくは、１≦ａ1、ａ2≦１０００、  １≦ｂ1、ｂ2≦１００
と規定され、
−ａ2及びｂ2は、式（Ａ．２）においてエポキシ化ジシロキサン（Ａ．３）を形成するために０である］のエポキシシリコーンである。
【００４６】
本発明の他の有益な特徴に従えば、ＰＯＳ  （Ａ）は、
・１００〜１００００、
・好ましくは２００〜５０００、
・より好ましくは３００〜３０００、
の粘度η（２５℃でｍＰａ・ｓ単位で表わして）を有する。
【００４７】
これらの粘度値は、本発明に従った用途に従って使用することができる線状ＰＯＳ及び環状ＰＯＳの両方に関する。本発明において考慮されるシリコーン重合体のすべての動粘度（２５℃）は、１９７２年２月のＡＦＮＯＲ標準ＮＦＴ７６１０２に従ってブルックフィールド粘度計を使用して測定されることができる。本発明に関係する粘度は、“ニュートン”粘度として知られる２５℃での動粘度、即ち、測定された粘度が速度勾配に無関係であるのに十分なだけ低い剪断速度勾配においてそれ自体知られた方法で測定される動粘度である。
【００４８】
本発明に従えば、先に規定した如き式（Ｉ）及び（II）の単位（線状及び／又は環状）を有する異なるＰＯＳ  Ａの混合物の使用を考えることが完全に可能である。
【００４９】
本発明の好ましい特徴に従えば、開始剤Ｂは、例えば、ヨーロッパ特許出願ＥＰ−Ａ−０５６２９２２又は国際出願ＰＣＴ／ＷＯ−Ａ−９８／２９４９８に開示される硼酸オニウム塩である（必要ならば、これらの出願の内容を参照されたい）。より具体的に言えば、実施に際して、次の式：
【化２３】
0004040874.tif 000012
の開始剤を使用することができる。
【００５０】
実施に際して、本発明に従って使用される開始剤は、固体（粉末）形態で提供される硼酸オニウム又は有機金属錯体硼酸塩そして好ましくは硼酸オニウムを溶剤中に溶解させることによって極めて簡単な方法で製造される。
【００５１】
硼酸オニウムに関する別の具体例に従えば、硼酸オニウムは、溶剤中において陽イオン（ヨードニウム）の塩（例えば、塩化物）からそして硼酸塩陰イオンの塩（例えば、カリウム）から直接製造することができる。
【００５２】
しかしながら、本発明の範囲から逸脱せずに、開始剤（ＰＩ）は、好ましくはプロトン供与性溶剤から、そしてより好ましくは次の群、即ち、イソプロピルアルコール、ベンジルアルコール、ジアセトンアルコール、乳酸ブチル、エステル及びそれらの混合物から選択される有機溶剤中で溶液状態で使用されることができる。フランス特許２７２４６６０で記載されているように、芳香族性を有するプロトン供与性有機溶剤（ベンジルアルコール）は架橋促進剤として挙動する。それ故に、それらを使用して光重合開始剤を溶解させるのが有益である。
【００５３】
用語「有効的陽イオン量のＰＩ」は、本発明の範囲内では、架橋を開始させるのに十分な量を意味すると理解されたい。
【００５４】
先に記載したように、開始剤を極性溶剤中に溶解させる限り、該溶剤は、得られる溶液中の開始剤の含量が１〜５０重量％、好ましくは１０〜３０重量％そしてより好ましくは１５〜２５重量％になるような量で使用される。
【００５５】
所定のモル含量のＣＦＧを有するＰＯＳを含む組成物中にＰＩを溶液状態で含めることは、ＰＯＳ  Ａに対してＰＩを０．０１〜１０重量％好ましくは０．１〜５重量％そしてより好ましくは０．２〜２重量％程度の割合で使用して実施される。
【００５６】
反応性希釈剤Ｃに関して言えば、それは、
→ＣＦＧ＋随意基としてのＳＦＧ反応性基を有し、次の式：
【化２４】
0004040874.tif 000013
を有する非有機珪素有機化合物（Ｃ1）から、及び／又は
→ＣＦＧ＋随意基としてのＳＦＧ反応性基を有し、次の式：
【化２５】
0004040874.tif 000014
［ここで、Ｒ7＝Ｃ1〜Ｃ10アルキル、好ましくはメチル、エチル又はプロピル］
【化２６】
0004040874.tif 000015
［ここで、Ｒ8は独立してＣ1〜Ｃ10アルキル、好ましくはメチルを表わす］
を有する有機珪素有機化合物（Ｃ2）から、
選択されるのが好ましい。
【００５７】
この反応性希釈剤Ｃは、互いに及び／又はＰＯＳ  ＡのＣＦＧ基とそれらのＣＦＧ＋随意のＳＦＧ官能基によって反応することができる小さい架橋性分子より構成される。かくして、これらの反応性希釈剤化合物Ｃは、ＰＯＳ  ＡのＣＦＧ基の反応後に形成される架橋性網状構造で少なくとも一部分侵入されうる架橋性網状構造を形成する。これらの反応性希釈剤Ｃの目的は、本発明に従った方法で使用される未架橋液体組成物を流体にすることである。これらは、フィルムを形成するための好ましくはＵＶ線下での架橋前に、シリンダーヘッドガスケット特にＭＬＳシリンダーヘッドガスケットに適用しようとする液体組成物の取り扱いを容易にする粘度低下剤である。
【００５８】
本発明に従った方法の好ましい具体例に従えば、希釈剤Ｃは、それが標準大気圧でｂｐ≧１００℃、好ましくは１００℃≦ｂｐ≦３００℃の沸点及び２５℃でη≦１００ｍＰａ・ｓ、好ましくは１≦η≦１００ｍＰａ・ｓの粘度を示すように選択される。
【００５９】
顔料Ｄに関して言えば、本発明に従った方法によれば、黒色顔料そしてより好ましくはカーボンブラックが使用される。好ましいカーボンブラックは、小さい粒度、有益には１００ナノメーター未満の平均粒度を示し、及び／又は中性又は酸性（ｐＨは有益には１〜７である）を有するものである。
【００６０】
一例として、次の市販カーボンブラック、即ち、キャボット社によって製造販売される「Ｍｏｇｕｌ  Ｌ」、「Ｒｅｇａｌ  ４００Ｒ」又は「Ｒｅｇａｌ  ６６０Ｒ」、並びにデガッサ社によって製造販売される「Ｓｐｅｃｉａｌ  ２５０」又は「Ｐｒｉｎｔｅｘ  ７５」を挙げることができる。
【００６１】
カーボンブラックは、ＰＯＳ  Ａに対して０．１〜５重量％そして好ましくは０．５〜２重量％のレベルで使用されるのが好ましい。
【００６２】
本発明は顔料としてカーボンブラックを使用することに限定されず、例えば、二酸化チタン、フタロシアニン、ベンゾイミダゾロン、ナフトール、ジアゾピラゾロン、ジアリーリド又はモノアリーリド黄色顔料の如き異なる色彩を有する顔料を使用することが考えられる。
【００６３】
随意成分としての充填剤Ｅは、例えば、ヘキサメチルジシラザンで又はオクタメチルシクロテトラシロキサンで処理されたフュームドシリカの如き珪酸質充填剤である。かくして処理されたこれらのフュームドシリカの比表面積は、通常、１００〜４００ｍ2／ｇの範囲内で変動する。本発明に従った方法で使用することができる珪酸質充填剤Ｅの他の例は沈降シリカである。珪酸質充填剤とは別に、粉砕天然又は合成（重合体）繊維、炭化珪素、オキシ炭化珪素又はニトロ炭化珪素粉末又は無機繊維、炭酸カルシウム、タルク、粘土又は二酸化チタンより構成される充填剤を使用することも可能である。随意成分としての充填剤は、フュームドシリカ及び／又は沈降シリカを基にした珪酸質充填剤であるのが好ましい。
【００６４】
随意成分としての光増感剤Ｆに関して言えば、それらは、（ポリ）芳香族化合物（これらは、随意に金属化合物及び複素環式化合物である）から、そして好ましくは次の化合物の群、フェノチアジン、テトラセン、ペリレン、アントラセン、９，１０−ジフェニルアントセン、チオキサントン、ベンゾフェノン、アセトフェノン、キサントン、フルオレノン、アントラキノン、９，１０−ジメチルアントラセン、２−エチル−９，１０−ジメチルオキシアントラセン、２，６−ジメチルナフタリン、２，５−ジフェニル−１，３，４−オキサジアゾール、キサントピナコール、１，２−ゼンズアントラセン、９−ニトロアントラセン及びそれらの混合物から選択することができる。
【００６５】
より具体的に言えば、光増感剤は、式：
【化２７】
0004040874.tif 000016
のチオキサントンベース化合物であってよい。
【００６６】
本発明に従えば、使用される処方物をアミン抑制剤Ｔで安定化することが好ましい。使用することができるアミン剤は、線状第二若しくは第三アミン、又は、例えば、その構造内に窒素原子上のアルキル基によって置換された少なくとも１個のピペリジニル残基を含むＨＡＬＳタイプの立体障害環状アミンであってよい。アミン剤の例としては、国際特許出願ＰＣＴ／ＷＯ−Ａ−９８／０７７９８に開示されるものを挙げらことができる。更に、必要ならば、この出願の内容を参照されたい。ＨＡＬＳタイプの立体障害環状アミンガ特に好適である。
【００６７】
また、本発明に従った方法で使用される未架橋液体シリコーン組成物は、アルコキシル化及び／又はエポキシ化シラン並びにそれらの混合物から選択されるのが好ましい接着促進剤Ｈを含む。
【００６８】
促進剤Ｈの例としては、
・式：
【化２８】
0004040874.tif 000017
の５，６−エポキシ−３−エチルシクロヘキシルトリエトキシシラン、又は
・式：
【化２９】
0004040874.tif 000018
の３−グリシドキシプロピルトリメトキシシラン（ＧＬＹＭＯ）、又は
・式：
【化３０】
0004040874.tif 000019
のビニルトリメトキシシラン（ＶＴＭＯ）、
を挙げることができる。
【００６９】
本発明に従った方法の有益な別法に従えば、工程１に先立って、被覆しようとする支持体は、接着プライマー、好ましくは
−少なくとも１個のエチレン性不飽和及び／又は少なくとも１個のエポキシド官能基を有するアルコキシル化シラン、好ましくはγ−グリシドキシプロピルトリメトキシシラン（ＧＬＹＭＯ）及び／又はγ−メタクリロキシプロピルトリメトキシシラン及び／又はビニルトリメトキシシラン（ＶＴＭＯ）、
−（メタ）アクリレート、好ましくはポリ（メタクリル酸メチル）、
−金属キレート及び／又はアルコキシド、好ましくはチタン酸アルキルそしてより好ましくはチタン酸ブチル又は又はチタン酸プロピル、
−架橋性シリコーン組成物、及びシリコーンエラストマーの前駆物質である組成物、好ましくは重付加ＲＴＶシリコーンエラストマータイプのもの、
よりなる群から選択される少なくとも１種の化合物を含むもののタイプの接着プライマーを使用して被覆される。
【００７０】
重付加ＲＴＶシリコーンエラストマータイプの組成物よりなる接着プライマーに関して、以下に規定する如き群（ｉ）、（ii）及び（iii）に属する組成物を使用することができる。
【００７１】
（ｉ）ＳｉＶｉタイプの少なくとも１種のＰＯＳ  Ｉ、ＳｉＨタイプの少なくとも１種のＰＯＳ  II、白金ヒドロシリル化触媒III、１分子当たり少なくとも１個のビニル基を含む少なくとも１種のアルコキシル化オルガノシランIV.1（ビニルトリメトキシシラン）、少なくとも１個のエポキシ基を含む少なくとも１種の有機珪素化合物IV.2（３−グリシドキシプロピルトリメトキシシラン（ＧＬＹＭＯ））及び少なくとも１種の金属ＭキレートIV.3及び／又は１種の金属アルコキシドを含む接着促進剤ＩＶ、随意成分としての無機充填剤、随意成分としての少なくとも１種の架橋開始剤、随意成分としての少なくとも１種のポリオルガノシロキサン樹脂、及び随意成分としての中空有機又は無機ミクロ球体を含むＲＴＶタイプの被覆用シリコーンエラストマー組成物。これらのシリコーン組成物は、特許出願ＦＲ−Ａ−２７１９５９８、ＷＯ−Ａ−９８／０５７２３及びＷＯ−Ａ−９９／０２５９２に開示されている。
【００７２】
（ii）ＳｉＶｉタイプのＰＯＳ  Ｉ及びＳｉＨタイプのＰＯＳ  II、並びに、粒状充填剤であって、
・第一に、使用したシリコーン油の一部分が粒状充填剤の一部分と接触させる操作の前に及び／又はそれと実質上同時に調製媒体中に導入された相容化剤を使用する処理によって得られた粒状充填剤。この相容化剤の導入は、総粒状充填剤の多くて８重量％（乾燥）に相当する相容化剤の部分で１回以上実施される。
・第二に、ＰＯＳ及び充填剤を一緒にするこの操作後に、調製媒体中に導入された相容化剤を使用する処理によって得られた粒状充填剤。この相容化剤はヘキサメチルジシラザンＨＭＤＺである。ＳｉＶｉ油は、α，ω−ジヒドロポリジメチルシロキサン及びポリヒドロＰＤＭＳ油である。
、からなる粒状充填剤を含む組成物から得られた重付加ＲＴＶシリコーンエラストマー。このエラストマー組成物（ii）は、重付加によって架橋可能であり、そしてＨＭＤＺで特定的に相容化された粒状充填剤を含む。また、このエラストマー組成物（ii）は、国際特許出願ＷＯ−Ａ−９８／５８９９７に詳細に記載されている。
【００７３】
（iii）重付加によって架橋されそして次の成分（１）〜（９）を含む組成物から得られたＲＴＶシリコーンエラストマー被覆。
（１）１分子当たり、珪素原子に結合した少なくとも２個のＣ2〜Ｃ6アルケニル基を示す少なくとも１種のポリオルガノシロキサン（例えば、α，ω−ビニル化ポリジメチルシロキサン（ＰＤＭＳ））
（２）１分子当たり、珪素原子に結合した少なくとも２個の水素原子を示す少なくとも１種のポリオルガノシロキサン（例えば、α，ω−ジヒドロＰＤＭＳ及びポリヒドロＰＤＭＳ）
（３）白金族に属する少なくとも１種の金属より構成される触媒的有効量の少なくとも１種の触媒
（４）次の成分（４．１）〜（４．３）を含む三成分系接着促進剤
（４．１）１分子当たり少なくとも１個のＣ3〜Ｃ6アルケニル基を含む少なくとも１種のアルコキシ化オルガノシラン（例えば、γ−メタクリルオキシプロピル化トリメトキシシラン）
（４．２）少なくとも１個のエポキシ基を含む少なくとも１種の有機珪素化合物（例えば、γ−グリシドキプロピルトリメトキシシラン）
（４．３）少なくとも１種の金属Ｍキレート及び／又は一般式：Ｍ（ＯＪ）nの少なくとも１種の金属アルコキシド（式中、ｎ＝Ｍの原子価、Ｊ＝線上又は分岐状Ｃ1〜Ｃ8アルキル、そしてＭはＴｉ、Ｚｒ、Ｇｅ、Ｌｉ、Ｍｎ、Ｆｅ、Ａｌ及びＭｇによって形成される群から選択される）（例えば、チタン酸ブチル）
（５）ポリオルガノシロキサン（Ｉ）の存在下に相容化剤（例えば、ＨＭＤＺ）で現場処理された補強用珪酸質充填剤
（６）連鎖伸長剤として記載され、そしてヒドロ官能基を有する末端シロキシ単位を示すポリオルガノシロキサン
（７）随意成分としての中和剤
（８）このタイプの組成物中に使用される随意成分としての架橋抑制剤及び／又は他の添加剤（例えば、エチニルシクロヘキサノール）
（９）随意成分としての発泡又は発泡性中空無機ミクロ球体充填剤
【００７４】
上記（iii）の組成物は、１９９８年１２月２３日出願のフランス特許出願９８／１６５１０に記載されている。
【００７５】
シートガスケット特にシリンダーヘッドガスケットよりなる支持体へのプライマー層の適用は、本発明に従って選択されるシリコーン被覆の接着力を向上させるのを可能にする。
【００７６】
ＧＬＹＭＯ又はＶＴＭＯの如きアルコキシル化を含むプライマー組成物に関して言えば、分子規模の厚さに近い厚さ、即ち、１μｍ以下の厚さを有する層を適用することが望まれるときには、それらを適用に対して有機溶剤好ましくはアルコール、エーテル又はケトン（後者が特に好ましい）中の溶液の形態で使用することが可能である。プライマー溶剤として好適なケトンの例としては、メチルエチルケトン（ＭＥＫ）を挙げることができる。溶液形態にあるプライマー組成物中のアルコキシル化シランの濃度は、０．１〜１０、好ましくは０．１〜５そしてより好ましくは０．５〜２％である。
【００７７】
陽イオン経路によって架橋可能なシリコーン組成物のこのタイプの適用に知られた他の添加剤を用いることが可能である。これに関連して、限定を暗示するものではないが、
・接着変性剤（例えば、ビニル、エポキシ、ビニルエーテル又はアルコール官能基を有する線状シリコーン樹脂又は重合体）、例えば、ヨーロッパ特許出願０７３８７６９に開示されるもの、
・周囲温度において液体であるヒドロキシル化カルボン酸エステルから選択されるのが好ましい１種又はそれ以上の重合及び／又は架橋促進剤、
を挙げることができる。
【００７８】
実施に当たって、シートガスケット支持体、特にシリンダーヘッドガスケット支持体への未架橋シリコーン組成物の適用は、例えば、ドクターブレード又は塗布ロール技術の如き任意の適当な公知手段によって実施される。
【００７９】
付着の程度は、有益には被覆しようとする表面積の２．５〜２５０ｇ／ｍ2そして好ましくは５〜１００ｇ／ｍ2である。
【００８０】
好ましい形態に従えば、支持体に適用される組成物の架橋は、ＵＶ線単独又はそれと赤外（ＩＲ）線との併用によって提供されるエネルギーを供給することによって実施される。
【００８１】
このＵＶ線は、例えば、２００〜４００ナノメーターそして好ましくは２５４〜３６０ナノメーターの波長を示す。ＩＲ線は、例えば、１〜１０μｍそして好ましくは１〜４μｍの波長を示す。照射期間は短時間であってよく、そしてそれは一般には１秒以内である。極めて薄い被覆では、それは、１秒の数百分の１程度である場合もある。
【００８２】
本発明によれば、達成される架橋は、いかなる加熱の不在においてさえも優秀であることが認められた。
【００８３】
加えて、硬化時間は、特に、使用するＵＶ＋随意としてのＩＲランプの数によって、ＵＶ＋随意としてのＩＲ線への暴露時間によって、及び、組成物とＵＶ＋随意としてのＩＲランプとの間の距離によって調節されることができることが明らかである。
【００８４】
ＭＬＳ多層ガスケットタイプの金属シリンダーヘッドガスケット支持体に関して言えば、付着の程度は１０〜５０ｇ／ｍ2である。
【００８５】
本発明に従った方法は、それが有機溶剤を少しも又は全く必要としないという点で有益である。この結果は、汚染の有意の減少である。加えて、架橋は急速であり、これによって、高い生産速度を得ることが可能になる。更に、架橋の活性化法は支持体の大部分に対して段階的でなく、そして高いエネルギー消費量を必要としない。最後に、そして特に、方法及び装置の単純さは、シリンダーヘッドガスケットの製造業者に必要な工業資本的支出のコストを有意に制限する。
【００８６】
また、本発明に従った方法は適当な液体前駆物質シリコーン組成物の選択を可能にし、また、剥離性であり、シリンダーヘッドガスケットによって形成される好ましくは金属製の支持体用のものであり、漏れ止め性であり、硬度及び優秀な耐引掻性の機械的特性を有し、溶剤やエンジン液に耐え、しかも、高温安定性であるエンジンブロック／シリンダーヘッド界面用の被覆を得るのを可能にする。
【００８７】
次の実施例は、本発明に従った方法をよりよく理解するのを可能にし、そして該方法の利益及び別の具体例をすべて例証するものである。
【００８８】
（実施例）
使用する化合物
次の重合体及び化合物から光架橋性ワニス処方物を調製する。
【００８９】
（Ａ）ポリオルガノシロキサン：
式：
【化３１】
0004040874.tif 000020
の重合体が使用される。
Ａ1：ｘ＝ＣＨ3、ａ＝７０、ｂ＝７
Ａ2：ｘ＝ＣＨ3、ａ＝４４４、ｂ＝３５
【００９０】
（Ｂ）開始剤：
式：
【化３２】
0004040874.tif 000021
の化合物が使用される。この開始剤Ｂは、イソプロピルアルコール中の１８重量％溶液の形態にある。
【００９１】
（Ｃ）反応性希釈剤：
式：
【化３３】
0004040874.tif 000022
の化合物が使用される。
【００９２】
（Ｄ）顔料：
デガッサ社によって商品名「Ｓｐｅｃｉａｌ  ２５０」の下に製造販売されるカーボンブラックタイプの黒色顔料が使用される。
【００９３】
（Ｅ）無機充填剤：
オクタメチルシクロテトラシロキサンで処理されたフュームドシリカ（３００ｍ2／ｇの比表面積を有するシリカ）が使用される。
【００９４】
（Ｆ）光増感剤：
式：
【化３４】
0004040874.tif 000023
のイソプロピルチオキサントンが使用される。
【００９５】
（Ｇ）安定剤：
式：
【化３５】
0004040874.tif 000024
のアミン化合物が使用される。
【００９６】
以下の実施例において、多層シリンダーヘッドガスケットの製造に直接使用することができる処方物の製造法を説明する。
【００９７】
製造
１．カーボンブラックＤをエポキシ化シリコーン油Ａ１中に、均質な分散液が得られるまで（３０分）撹拌しながら配合する。
２．この分散液をその後にミルに通す。
３．シリカＥをエポキシ化シリコーン油Ａ２中に撹拌しながら徐々に配合する。
４．１，４−シクロヘキサンジメタノールジビニルエーテル＝反応性希釈剤Ｃを撹拌しながら入れる。
５．最後に、工程１及び２で調製した顔料ベースを撹拌下に入れ、次いで開始剤Ｂ及び光増感剤Ｆを入れ、そしてこの混合物を更に１５分間激しく撹拌する。
６．この液体組成物を容器に貯蔵して光を排除する。
安定剤Ｇは、前もってエポキシ化シリコーン油Ａ１中に配合される。
【００９８】
例１
鋼又はステンレス鋼製タイプのＭＬＳ板を被覆する。
次の組成物、
・Ａ1−３０重量部
・Ａ2−３６重量部
・Ｂ−３重量部
・Ｃ−２０重量部
・Ｄ−１重量部
・Ｅ−１０重量部
・Ｆ−０．０１９８重量部
・Ｇ−０．００４重量部
の１５ｇ／ｍ2の量を、メイヤーバー技術を使用して１回で塗布した。
【００９９】
金属支持体（鋼又はステンレス鋼）に、メチルエチルケトン中に溶解させたグリシジルプロピルトリメトキシシラン（ＧＬＹＭＯ）の１重量％溶液で予めプライマーを与え、そしてそれを２００℃で３０分間加熱する。被覆した面に、ガリウムドープ水銀ＵＶランプを使用して１０ｍ／分の速度において１２０Ｗ／ｃｍの動力で照射を施す。黒色の被覆が支持体に付着し、これは、耐熱性であり、エンジン油及び冷却液に対して抵抗性を有し（製造業者の要件）、そして溶剤や引掻試験に対して良好な抵抗性を示す。
【０１００】
例２
鋼又はステンレス鋼製タイプのＭＬＳ板を被覆する。
例１におけると同じ処方物の３０ｇ／ｍ2を例１におけると同じ態様で適用する。
測定された総合特性を次の表に集める。
【０１０１】
【表１】
0004040874.tif 000025
【０１０２】
（１）ＭＥＲ抵抗性：エリクセン社から入手できる商品番号Ｎｏ．２の手動塗布棒上に形成した１２μｍのフィルムを乾燥して得た被覆の耐溶剤性を測定する。溶剤を含浸したぼろを使用して実施される前後運動の数であって、２４時間乾燥後の被覆層を崩壊させるのに必要な数が記録される。
（２）ショアＡ硬度は、ＤＩＮ標準５３５０５の指示に従って測定される。
（３）剥離性試験は、ＡＳＴＭ標準Ｆ６０７−８４の指示に従って実施される。この試験では、２つの被覆表面の圧縮（１２０℃で７２ｈ）後の分離時における引張強度（ＭＰａ単位）が測定される（特に）。
（４）引掻試験は、増大する大きさの重りを負荷したダイヤモンドチップによって引掻こうとする被覆の能力を測定することよりなる。この試験は、ＡＦＮＯＲ標準ＮＦＴ５１−１１３（１９７６年８月）の指示に従って実施される。
（５）クロスハッチ試験は、被覆に櫛で十字模様を作ることによって引掻き傷を作り、次いで支持体に接着テープを粘着して剥がした後の表面状態を観察することよりなる。もしもフレーキングが全く起こらなかったならば、表面状態は指数“０”が与えられる。もしもフレーキングが十字模様の表面積の６５％以上を占める場合には、表面状態は指数“５”が与えられる。この試験は、試料を熱油及び冷却液中で温度状態調節した後に実施される。この試験は、ＡＦＮＯＲ標準ＮＦＴ３０−０３８の指示に従って実施される。使用される接着テープは、ＰＳＡシリコーンタイプの接着テープである。